(57)【特許請求の範囲】
【請求項１】
複合糸を含む編地であって、前記複合糸が、２種以上の仮撚捲縮加工糸で構成されかつ３０Ｔ／ｍ以下のトルクを有し、かつ前記複合糸において単糸繊度が０．００００２〜２．０ｄｔｅｘであり、かつ前記複合糸がポリエチレンテレフタレート繊維またはナイロン繊維からなり、かつ前記複合糸が交絡の個数５０〜９０個／ｍでインターレース加工を施された交絡糸であることを特徴とする編地。
【請求項２】
前記複合糸がＳ方向のトルクを有する仮撚捲縮加工糸とＺ方向のトルクを有する仮撚捲縮加工糸とで構成される、請求項１に記載の編地。
【請求項３】
前記複合糸のトルクがノントルクである、請求の範囲第１項に記載の編地。
【請求項４】
前記複合糸の捲縮率が２％以上である、請求の範囲第１項に記載の編地。
【請求項５】
前記複合糸がポリエチレンテレフタレート繊維からなる、請求の範囲第１項に記載の編地。
【請求項６】
前記ポリエチレンテレフタレート繊維に紫外線吸収剤が０．１重量％以上含まれる、請求の範囲第５項に記載の編地。
【請求項７】
前記仮撚捲縮加工糸の単糸繊維断面形状が丸断面以外の異型断面糸である、請求の範囲第１項に記載の編地。
【請求項８】
波長２８０〜４００ｎｍの範囲の紫外線遮蔽率が９０％以上である、請求の範囲第５項に記載の編地。
【請求項９】
前記ポリエチレンテレフタレート繊維に艶消し剤が０．２重量％以上含まれる、請求の範囲第５項に記載の編地。
【請求項１０】
波長４００〜７００ｎｍの範囲の可視光線遮蔽率が６０％以上である、請求の範囲第５項に記載の編地。
【請求項１１】
編地の密度が３０〜９０コース／２．５４ｃｍ、かつ３０〜９０ウエール／２．５４ｃｍの範囲内である、請求の範囲第１項に記載の編地。
【請求項１２】
編地が少なくとも表層および裏層を有する多層構造を有し、前記複合糸が表層に配されてなる、請求の範囲第１項に記載の編地。
【請求項１３】
編地が丸編地組織を有する、請求の範囲第１項に記載の編地。
【請求項１４】
ＪＩＳ Ｌ １０１８により測定した、ヨコ方向のストレッチ性が５０％以上である、請求の範囲第１項に記載の編地。
【請求項１５】
ＪＩＳ Ｌ １０１８により測定した、ヨコ方向のストレッチ性回復率が９０％以上である、請求の範囲第１項に記載の編地。
【請求項１６】
ＪＩＳ Ｌ １０５８ Ｄ３法のカナノコにより１５時間テストして、抗スナッギング性が３級以上である、請求の範囲第１項に記載の編地。
【請求項１７】
請求の範囲第１項〜第１６項のいずれかに記載の編地を用いてなる、スポーツ衣料。
【発明の詳細な説明】
【技術分野】
【０００１】
本発明は、編地の特徴であるソフトな風合いやストレッチ性を損なわず、抗スナッギング性に優れた編地、およびかかる編地を用いてなるスポーツ衣料に関する。
【背景技術】
【０００２】
編地はソフトな風合いやストレッチ性などの優れた特徴を有しているため、スポーツ衣料やインナーランジェリーなど各種衣料用途に用いられている。しかしながら、編地はこのような優れた特徴を有する反面、その構成糸条がループを形成して編地表面に突出しているため、織物に比べてスナッギングが発生し易いという欠点を有している。
編地のこのような欠点を改良するため、これまで種々の検討がされている。例えば、編地表面に現れた糸条の拘束力を高めるために、編地を構成する糸条を撚糸する方法（例えば、特許文献１参照）、編地の密度を高くする方法（例えば、特許文献２参照）、編地表面を仕上げ剤で固める方法などが知られている。
しかしながら、上記の方法で得られた編地では、編地本来の特徴であるソフトな風合いやストレッチ性が損なわれるという問題があった。
なお、Ｓ方向のトルクを有する仮撚捲縮加工糸とＺ方向の仮撚捲縮加工糸との合糸に交絡が付与することにより低トルクの複合糸を得ることは、特許文献３に記載されている。
【特許文献１】特開２００２−３０５４８号公報
【特許文献２】特開２００３−２４７１４９号公報
【特許文献３】特許第３７４９５４９号公報
【発明の開示】
【０００３】
本発明の目的は、ソフトな風合いやストレッチ性を損なわず、抗スナッギング性に優れた編地、およびかかる編地を用いてなるスポーツ衣料を提供することにある。上記目的は、本発明の編地およびスポーツ衣料により達成することができる。
本発明の編地は、複合糸を含む編地であって、前記複合糸が、２種以上の仮撚捲縮加工糸で構成されかつ３０Ｔ／ｍ以下のトルクを有し、かつ前記複合糸において単糸繊度が０．００００２〜２．０ｄｔｅｘであり、かつ前記複合糸がポリエチレンテレフタレート繊維またはナイロン繊維からなり、かつ前記複合糸が交絡の個数５０〜９０個／ｍでインターレース加工を施された交絡糸であることを特徴とする編地である。
ここで、前記複合糸がＳ方向のトルクを有する仮撚捲縮加工糸とＺ方向のトルクを有する仮撚捲縮加工糸とで構成されることが好ましい。また、前記複合糸のトルクがノントルクであることが好ましい。また、前記複合糸の捲縮率が２％以上であることが好ましい。また、前記複合糸がポリエチレンテレフタレート繊維からなることが好ましい。かかるポリエチレンテレフタレート繊維に紫外線吸収剤が０．１重量％以上含まれることが好ましい。その際、編地において、波長２８０〜４００ｎｍの範囲の紫外線遮蔽率が９０％以上であることが好ましい。また、前記ポリエステル繊維に艶消し剤が０．２重量％以上含まれることが好ましい。その際、編地において、波長４００〜７００ｎｍの範囲の可視光線遮蔽率が６０％以上であることが好ましい。
本発明の編地において、編目密度が３０〜９０コース／２．５４ｃｍ、かつ３０〜９０ウエール／２．５４ｃｍの範囲内であることが好ましい。また、編地が少なくとも表層および裏層を有する多層構造を有し、前記複合糸が表層に配されていることが好ましい。また、編地が丸編地組織を有することが好ましい。また、本発明の編地において、ＪＩＳＬ １０１８により測定した、ヨコ方向のストレッチ性が５０％以上であることが好ましい。また、ＪＩＳＬ １０１８により測定した、ヨコ方向のストレッチ性回復率が９０％以上であることが好ましい。また、ＪＩＳＬ １０５８ Ｄ３法のカナノコにより１５時間テストして、抗スナッギング性が３級以上であることが好ましい。
また、本発明のスポーツ衣料は、前記の編地を用いてなるスポーツ衣料である。
【図面の簡単な説明】
【０００４】
図１は、本発明の編地において、採用することのできる単糸繊維断面形状の一例を示す説明図である。
【発明を実施するための最良の形態】
【０００５】
本発明の編地に含まれる複合糸は、製造条件または繊度において互いに異なる２種以上の仮撚捲縮加工糸で構成される。仮撚捲縮加工糸には第１ヒーター域で仮撚をセットした、いわゆるｏｎｅ  ｈｅａｔｅｒ仮撚捲縮加工糸と、該糸をさらに第２ヒーター域に導入して弛緩熱処理することによりトルクを減らした、いわゆるｓｅｃｏｎｄ  ｈｅａｔｅｒ仮撚捲縮加工糸とがある。また、施撚の方向により、Ｓ方向のトルクを有する仮撚捲縮加工糸とＺ方向のトルクを有する仮撚捲縮加工糸とがある。本発明において、これらの仮撚捲縮加工糸を用いることができる。特に、Ｓ方向のトルクを有する仮撚捲縮加工糸とＺ方向のトルクを有する仮撚捲縮加工糸とで複合糸を構成すると、低トルクの複合糸が得られ好ましい。
前記の複合糸は例えば以下の方法により製造することができる。すなわち、糸条を第１ローラ、セット温度が９０〜２２０℃（より好ましくは１００〜１９０℃）の熱処理ヒータを経由して撚り掛け装置によって施撚することによりｏｎｅ  ｈｅａｔｅｒ仮撚捲縮加工糸を得てもよいし、必要に応じてさらに第２ヒーター域に導入して弛緩熱処理することによりｓｅｃｏｎｄ  ｈｅａｔｅｒ仮撚捲縮加工糸を得てもよい。仮撚加工時の延伸倍率は、０．８〜１．５の範囲が好ましく、仮撚数は、仮撚数（Ｔ／ｍ）＝（３２５００／（Ｄｔｅｘ）１／２）×αの式においてα＝０．５〜１．５が好ましく、通常は０．８〜１．２位とするのがよい。ただし、Ｄｔｅｘとは糸条の総繊度である。用いる撚り掛け装置としては、デイスク式あるいはベルト式の摩擦式撚り掛け装置が糸掛けしやすく、糸切れも少なくて適当であるが、ピン方式の撚り掛け装置であってもよい。また、施撚の方向により、仮撚捲縮加工糸が有するトルクをＳ方向かＺ方向か選択することができる。次いで、２種以上の仮撚捲縮加工糸を合糸することにより前記複合糸が得られる。
かかる複合糸には、インターレース加工により交絡が付与されていることが好ましい。交絡（インターレース）の個数は、ソフトな風合いやストレッチ性を損なわないために３０〜９０個／ｍの範囲内であることが好ましい。該個数が９０個／ｍよりも大きいとソフトな風合いやストレッチ性が損なわれるおそれがある。逆に、該個数が３０個／ｍよりも小さいと複合糸の集束性が不十分となり、製編性が損なわれるおそれがある。なお、交絡処理（インターレース加工）は通常のインターレースノズルを用いて処理したものでよい。
かくして得られた複合糸のトルクとしては、３０Ｔ／ｍ以下（好ましくは１０Ｔ／ｍ以下、特に好ましくはノントルク（０Ｔ／ｍ））であることが肝要である。かかる低トルクの複合糸を用いて編地を構成することにより、ソフトな風合いやストレッチ性を損なうことなく優れた抗スナッギング性が得られる。トルクは小さいほど好ましくノントルク（０Ｔ／ｍ）が最も好ましい。このようにノントルクとするには、Ｓ方向のトルクを有する仮撚捲縮加工糸とＺ方向の仮撚捲縮加工糸とを合糸する際、トルクの方向が異なること以外は同じトルクを有する２種の仮撚捲縮加工糸を使用するとよい。
また、前記複合糸において、捲縮率が２％以上（より好ましくは１０〜２０％）であることが好ましい。該捲縮率が２％未満では十分なソフトな風合いやストレッチ性が得られないおそれがある。
前記複合糸において、単糸繊度が４ｄｔｅｘ以下（好ましくは０．００００２〜２．０ｄｔｅｘ、特に好ましくは０．１〜２．０ｄｔｅｘ）であることが好ましい。該単糸繊度は小さいほどよく、ナノファイバーと称せられる単糸繊維径が１０００ｎｍ以下のものでもよい。該単糸繊度が４ｄｔｅｘよりも大きいとソフトな風合いが得られないおそれがある。また、複合糸の総繊度としては３３〜２２０ｄｔｅｘの範囲内であることが好ましい。さらに、複合糸のフィラメント数としては５０〜３００本（より好ましくは１００〜３００本）の範囲内であることが好ましい。
また、前記複合糸の単糸断面形状としては、通常の丸断面でもよいが、丸断面以外の異型断面形状であってもよい。かかる異型断面形状としては、三角、四角、十字、扁平、くびれ付扁平、Ｈ型、Ｗ型などが例示される。これらの異型断面形状を採用することにより、編地に吸水性を付与することができる。特に、図１に示すようなくびれ付扁平異型断面形状を採用することにより、吸水性だけでなく、特に優れたソフト性をも編地に付与することができる。その際、扁平な断面形状の、長手中心線方向の長さＢの、この長手中心線方向に直角をなして交差する方向における最大幅Ｃ１に対する比Ｂ／Ｃ１により表される断面扁平度が２〜６（より好ましくは３．１〜５．０）の範囲内であることが、編地のソフト性の点で好ましい。また、その幅の最大値Ｃ１の、最小値Ｃ２に対する比Ｃ１／Ｃ２が、１．０５〜４．００（より好ましくは１．１〜１．５）の範囲内であることが、編地の吸水性の点で好ましい。
前記複合糸を構成する繊維としては特に制限されず、ポリエステル繊維、アクリル繊維、ナイロン繊維、レーヨン繊維、アセテート繊維、さらには、綿、ウール、絹などの天然繊維やこれらを複合したものが使用可能である。特にポリエステル繊維が好ましい。かかるポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種を主たるグリコール成分とするポリエステルが好ましい。なかでも、エチレングリコールを主たるグリコール成分とするポリエステル（ポリエチレンテレフタレート）またはトリメチレングリコールを主たるグリコール成分とするポリエステル（ポリトリメチレンテレフタレート）が特に好ましい。
かかるポリエステルには、必要に応じて少量（通常３０モル％以下）の共重合成分を有していてもよい。その際、使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、Ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。
前記ポリエステルは任意の方法によって合成したものでよい。例えばポリエチレンテレフタレートの場合について説明すると、テレフタル酸とエチレングリコールとを直接エステル化反応させるか、テレフタル酸ジメチルのごときテレフタル酸の低級アルキルエステルとエチレングリコールとをエステル交換反応させるかまたはテレフタル酸とエチレンオキサイドとを反応させるかしてテレフタル酸のグリコールエステルおよび／またはその低重合体を生成させる第１段階の反応と、第１段階の反応生成物を減圧下加熱して所望の重合度になるまで重縮合反応させる第２段階の反応によって製造されたものでよい。また、前記ポリエステルは、マテリアルリサイクルまたはケミカルリサイクルされたポリエステル、または、特開２００４−２７００９７号公報や特開２００４−２１１２６８号公報に記載されているような、特定のリン化合物およびチタン化合物を含む触媒を用いて得られたポリエステルであってもよい。さらには、ポリ乳酸やステレオコンプレックスポリ乳酸などの生分解性を有するポリエステルでもよい。
前記ポリエステルに紫外線吸収剤がポリエステル重量対比０．１重量％以上（好ましくは０．１〜５．０重量％）含まれていると、編地に紫外線遮蔽性が付加され好ましい。かかる紫外線吸収剤としては、ベンゾオキサジン系有機紫外線吸収剤、ベンゾフェノン系有機紫外線吸収剤、ベンゾトリアゾール系有機紫外線吸収剤、サリチル酸系有機紫外線吸収剤などが例示される。なかでも、紡糸の段階で分解しないという点からベンゾオキサジン系有機紫外線吸収剤が特に好ましい。
かかるベンゾオキサジン系有機紫外線吸収剤としては、特開昭６２−１１７４４号公報に開示されたものが好適に例示される。すなわち、２−メチル−３，１−ベンゾオキサジン−４−オン、２−ブチル−３，１−ベンゾオキサジン−４−オン、２−フェニル−３，１−ベンゾオキサジン−４−オン、２，２’−エチレンビス（３，１−ベンゾオキサジン−４−オン）、２，２’−テトラメチレンビス（３，１−ベンゾオキサジン−４−オン）、２，２’−ｐ−フェニレンビス（３，１−ベンゾオキサジン−４−オン）、１，３，５−トリ（３，１−ベンゾオキサジン−４−オン−２−イル）ベンゼン、１，３，５−トリ（３，１−ベンゾオキサジン−４−オン−２−イル）ナフタレンなどである。
また、前記ポリエステルに艶消し剤（二酸化チタン）がポリエステル重量対比０．２重量％以上（好ましくは０．３〜２．０重量％）含まれていると、編地に防透性が付加され好ましい。
さらに前記ポリエステルには、必要に応じて、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。
本発明の編地には、前記の複合糸が含まれている。ここで、該複合糸は、編地の全重量に対して７０重量％以上（特に好ましくは１００重量％）含まれていることが好ましい。
また、編地の密度としては、ソフトな風合いを得る上で３０〜９０コース／２．５４ｃｍ、かつ３０〜９０ウエール／２．５４ｃｍの範囲内であることが好ましい。編地の密度がかかる範囲よりも大きいとソフトな風合いが得られないおそれがある。
本発明の編地において、編地の組織は限定されず、丸編物でもよいしよこ編物やたて編物であってもよい。丸編物およびよこ編組織としては、天竺、平編、ゴム編、両面編、パール編、タック編、浮き編、片畔編、レース編、添え毛編、ニットミス、片側結接等が好ましく例示される。たて編組織としては、シングルデンビー編、シングルアトラス編、ダブルコード編、ハーフトリコット編、裏毛編、ジャガード編等が例示される。なかでも、ストレッチ性の点で丸編物が特に好ましい。層数も単層でもよいし、２層以上の多層でもよい。編地を、少なくとも表層（外気側）および裏層（肌側）を有する多層構造とし、前記複合糸を表層に配することは好ましいことである。表層に前記複合糸を配することで優れた抗スナッギング性が得られる。
本発明の編地は、前記の複合糸を用いて通常の編機を使用して容易に製編することができる。また、本発明の編地には、本発明の目的が損なわれない範囲内であれば、常法の染色仕上げ加工、吸水加工、撥水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。ここで、吸水加工としては、編地にポリエチレングリコールジアクリレートやその誘導体、またはポリエチレンテレフタレート−ポリエチレングリコール共重合体などの親水化剤を染色時に同浴加工するか、ファイナルセット工程で編地に付与することが好ましい。また、かかる親水化剤の付着量は、編地の重量に対して０．２５〜０．５０重量％の範囲であることが好ましい。
本発明の編地において、前記の低トルクの複合糸が配されているので、編地表面がフラットとなり、また編地のループ自身が引っ掛けられにくくなり、優れた抗スナッギング性が得られる。かかる抗スナッギング性としては、ＪＩＳ  Ｌ  １０５８  Ｄ３法のカナノコにより１５時間テストして、抗スナッギング性が３級以上であることが好ましい。
また同時に、本発明の編地において、前記複合糸によりソフトな風合いとストレッチ性を呈する。かかるストレッチ性としては、ＪＩＳ  Ｌ  １０１８により測定した、ヨコストレッチ性で５０％以上（好ましくは８０〜１３０％）であることが好ましい。また、ＪＩＳ  Ｌ  １０１８により測定した、ヨコ方向のストレッチ性回復率が９０％以上であることが好ましい。
また、本発明の編地に、紫外線吸収剤を含むポリエステルからなるポリエステル繊維が含まれる場合には、編地が紫外線遮蔽性を呈する。その際、かかる紫外線遮蔽性としては、波長２８０〜４００ｎｍの範囲の紫外線遮蔽率が９０％以上（より好ましくは９５〜１００％）であることが好ましい。
また、本発明の編地に、艶消し剤を含むポリエステルからなるポリエステル繊維が含まれる場合には、編地が防透性を呈する。その際、かかる編地の防透性としては、波長４００〜７００ｎｍの範囲の可視光線遮蔽率が６０％以上（より好ましくは６５〜８０％）であることが好ましい。
次に、本発明のスポーツ衣料は、前記の編地を用いてなるものである。かかるスポーツ衣料は前記の編地を用いているので、ソフトな風合いやストレッチ性を損なわず、抗スナッギング性に優れる。
【実施例】
【０００６】
次に本発明の実施例及び比較例を詳述するが、本発明はこれらによって限定されるものではない。なお、実施例中の各測定項目は下記の方法で測定した。
（１）トルク
試料（捲縮糸）約７０ｃｍを横に張り、中央部に０．１８ｍＮ×表示テックス（２ｍｇ／ｄｅ）の初荷重を吊るした後、両端を引揃える。
糸は残留トルクにより回転しはじめるが初荷重が静止するまでそのままの状態で持ち、撚糸を得る。こうして得た撚糸を１７．６４ｍＮ×表示テックス（０．２ｇ／ｄｅ）の荷重下で２５ｃｍ長の撚数を検撚器で測定する。得られた撚数（Ｔ／２５ｃｍ）を４倍にしてトルク（Ｔ／ｍ）とする。
（２）インターレース度
交絡糸を８．８２ｍＮ×表示テックス（０．１ｇ／ｄｅ）の荷重下で１ｍの長さをとり、除重後、室温で２４時放縮後の結節点の数を読み取り、ケ／ｍで表示する。
（３）抗スナッギング性
ＪＩＳ Ｌ １０５８ Ｄ３法のカナノコ（１５ｈｒｓ）にて評価する。
（４）捲縮率
供試糸条を、周長が１．１２５ｍの検尺機のまわりに巻きつけて、乾繊度が３３３３ｄｔｅｘのかせを調製した。前記かせを、スケール板の吊り釘に懸垂して、その下部分に６ｇの初荷重を付加し、さらに６００ｇの荷重を付加したときのかせの長さＬ０を測定する。その後、直ちに、前記かせから荷重を除き、スケール板の吊り釘から外し、このかせを沸騰水中に３０分間浸漬して、捲縮を発現させる。沸騰水処理後のかせを沸騰水から取り出し、かせに含まれる水分をろ紙により吸収除去し、室温において２４時間風乾する。この風乾されたかせを、スケール板の吊り釘に懸垂し、その下部分に、６００ｇの荷重をかけ、１分後にかせの長さＬ１ａを測定し、その後かせから荷重を外し、１分後にかせの長さＬ２ａを測定する。供試フィラメント糸条の捲縮率（ＣＰ）を、下記式により算出する。
ＣＰ（％）＝（（Ｌ１ａ−Ｌ２ａ）／Ｌ０）×１００
（５）ストレッチ性
ＪＩＳ Ｌ １０１８によりストレッチ性（％）を測定する。
（６）ストレッチ性回復率
ＪＩＳ Ｌ １０１８によりストレッチ性回復率（％）を測定する。
（７）風合い
試験者３人の官能評価により、風合いを「特にソフト」、「ソフト」、「普通」、「硬い」の４段階に評価する。
（８）紫外線遮蔽率
島津製作所製分光光度計ＭＰＣ−３１００で、波長２８０〜４００ｎｍの範囲の紫外線遮蔽率を算出する。
（９）可視光線遮蔽率
防透性の代用特性として、島津製作所製分光光度計ＭＰＣ−３１００で、波長４００〜７００ｎｍの範囲の可視光線遮蔽率を算出する。
（９）艶消し剤の含有率
下記式により算出する。
艶消し剤の含有率（％）＝添加する艶消し剤質量（ｇｒ）／艶消し剤添加前のポリマー質量（ｇｒ）×１００
［実施例１］
通常のポリエチレンテレフタレート（艶消し剤の含有率０．３重量％）を用いて通常の紡糸装置から２８０℃で溶融紡糸し、２８００ｍ／分の速度で引取り、延伸することなく巻取り、半延伸されたポリエステル糸条１４５ｄｔｅｘ／７２ｆｉｌ（単糸繊維の断面形状：丸断面）を得た。
次いで、該ポリエステル糸条を用いて、延伸倍率１．６倍、仮撚数２５００Ｔ／ｍ（Ｓ方向）、ヒーター温度１８０℃、糸速３５０ｍ／分の条件で同時延伸仮撚捲縮加工を行った。
また、前記ポリエステル糸条を用いて延伸倍率１．６倍、仮撚数２５００Ｔ／ｍ（Ｚ方向）、ヒーター温度１８０℃、糸速３５０ｍ／分の条件で同時延伸仮撚捲縮加工を行った。
次いで、これらＳ方向のトルクを有する仮撚捲縮加工糸とＺ方向のトルクを有する仮撚捲縮加工糸とを合糸して空気交絡処理を行い、複合糸（１６７ｄｔｅｘ／１４４ｆｉｌ、捲縮率１２％、トルク０Ｔ／ｍ）を得た。その際、空気交絡処理は、インターレースノズルを用いたインターレース加工であり、オーバーフィード率１．０％、圧空圧０．３ＭＰａ（３ｋｇｆ／ｃｍ２）で５０個／ｍの交絡を付与した。
次いで、該複合糸を用いて、２８Ｇシングル丸編機を使用して天竺組織の丸編地を編成した。そして、該編地に通常の染色仕上げ加工を行い、ファイナルセット工程で吸水加工を施した。なお、かかる吸水加工としては、親水化剤（ポリエチレンテレフタレート−ポリエチレングリコール共重合体）を編地に編地重量に対して０．３０重量％付着させた。
かくして得られた編地において、目付け１３５ｇ／ｍ２、４３コース／２．５４ｃｍ、４１ウエール／２．５４ｃｍ、抗スナッギング性３−４級、ヨコストレッチ性８５％、ヨコ方向のストレッチ性回復率９５％、風合い「ソフト」であり、ソフトな風合い、ストレッチ性、抗スナッギング性に優れていた。また、該編地において、波長４００〜７００ｎｍの範囲の可視光線遮蔽率が６８％と防透性に優れるものであった。
また、かかる編地を用いてＴシャツ（スポーツ衣料）を縫製し着用したところ、ソフトな風合い、ストレッチ性、抗スナッギング性に優れていた。
［実施例２］
実施例１において、Ｚ方向仮撚りのみの仮撚り数を１８００Ｔ／Ｍに変更することにより、複合糸（１６７ｄｔｅｘ／１４４ｆｉｌ、捲縮率８％、トルク１０Ｔ／ｍ）を得た。これ以外は実施例１と同様にした。
かくして得られた編地において、目付け１４０ｇ／ｍ２、５０コース／２．５４ｃｍ、４５ウエール／２．５４ｃｍ、抗スナッギング性３−４級、ヨコストレッチ性８０％、ヨコ方向のストレッチ性回復率９２％、風合い「ソフト」であり、ソフトな風合い、ストレッチ性、抗スナッギング性に優れていた。
［実施例３］
通常のポリエチレンテレフタレート（艶消し剤の含有率０．３重量％）を用いて通常の紡糸装置から２８０℃で溶融紡糸し、２８００ｍ／分の速度で引取り、延伸することなく巻取り、半延伸されたポリエステル糸条９０ｄｔｅｘ／４８ｆｉｌ（単糸繊維の断面形状：丸断面）を得た。
次いで、該ポリエステル糸条を用いて、延伸倍率１．６倍、仮撚数２５００Ｔ／ｍ（Ｓ方向）、ヒーター温度１８０℃、糸速３５０ｍ／分の条件で同時延伸仮撚捲縮加工を行った。
また、前記ポリエステル糸条を用いて、延伸倍率１．６倍、仮撚数２５００Ｔ／ｍ（Ｚ方向）、ヒーター温度１８０℃、糸速３５０ｍ／分の条件で同時延伸仮撚捲縮加工を行った。
次いで、これらＳ方向のトルクを有する仮撚捲縮加工糸とＺ方向のトルクを有する仮撚捲縮加工糸を合糸して空気交絡処理を行い、複合糸（１１０ｄｔｅｘ／９６ｆｉｌ、捲縮率７％、トルク０Ｔ／ｍ）を得た。空気交絡処理は、インターレースノズルを用い、オーバーフィード率１．０％、圧空圧０．３ＭＰａ（３ｋｇｆ／ｃｍ２）で６０個／ｍの交絡を付与した。
次いで、該複合糸を表側糸条として用い、一方、ポリエチレンテレフタレート（艶消し剤の含有率０．３重量％）からなる仮撚捲縮加工糸（５６ｄｔｅｘ／７２ｆｉｌ、捲縮率１３％、トルク４０Ｔ／ｍ）を裏側糸条として用い、２８Ｇダブル丸編機を使用して片側結接組織の丸編地を編成した。そして、該編地に通常の染色仕上げ加工を行い、ファイナルセット工程で実施例１と同じ吸水加工を施した。
かくして得られた編地において、目付け１７５ｇ／ｍ２、４３コース／２．５４ｃｍ、３２ウエール／２．５４ｃｍ、抗スナッギング性４級、ヨコストレッチ性９０％、ヨコ方向のストレッチ性回復率９６％、風合い「ソフト」であり、ソフトな風合い、ストレッチ性、抗スナッギング性に優れていた。
［実施例４］
実施例１において、ポリエチレンテレフタレートに、２，２’−ｐ−フェニレンビス（３，１−ベンゾオキサジン−４−オン）有機系紫外線吸収剤をポリエチレンテレフタレート重量に対して１．０重量％含ませること以外は実施例１と同様にした。得られた編地において、波長２８０〜４００ｎｍの範囲の紫外線遮蔽率９４％と紫外線遮蔽性に優れるものであった。
［実施例５］
実施例１において、単糸繊維の断面形状を、図１に示されているような、片側あたり３個のくびれ部を有し、その断面扁平度Ｂ／Ｃ１が３．２であり、かつ比Ｃ１／Ｃ２が１．２である扁平断面形状に変更すること以外は実施例１と同様にした。
得られた編地において、風合いが「特にソフト」であった。また、該編地は吸水性においても優れていた。
［実施例６］
実施例１において、単糸繊維の断面形状を、十字断面形状に変更すること以外は実施例１と同様にした。
得られた編地において、風合いが「ソフト」であった。また、該編地は吸水性においても優れていた。
［参考例］
実施例１において、通常のポリエチレンテレフタレート（艶消し剤の含有率０．３重量％）にかえて、通常のポリトリメチレンテレフタレート（艶消し剤の含有率０．３重量％）を用いること以外は実施例１と同様にした。
得られた編地において、風合いが「特にソフト」であった。
［比較例１］
ポリエチレンテレフタレートからなる仮撚捲縮加工糸（１６７ｄｔｅｘ／１４４ｆｉｌ、捲縮率１４％、トルク４５Ｔ／ｍ）を用い、２８Ｇシングル丸編機を使用して天竺組織の丸編地を編成した。そして、該編地に通常の染色仕上げ加工を行い、ファイナルセット工程で実施例１と同じ吸水加工を施した。
かくして得られた編地において、目付け１３０ｇ／ｍ２、４２コース／２．５４ｃｍ、４１ウエール／２．５４ｃｍ、抗スナッギング性２級、ヨコストレッチ性５０％、ヨコ方向のストレッチ性回復率８５％、風合い「ソフト」であり、抗スナッギング性に劣っていた。
［比較例２］
ポリエチレンテレフタレートからなる仮撚捲縮加工糸（１１０ｄｔｅｘ／９６ｆｉｌ、捲縮率１０％、トルク３５Ｔ／ｍ）を表側糸条として用い、一方、ポリエチレンテレフタレートからなる仮撚捲縮加工糸（５６ｄｔｅｘ／７２ｆｉｌ、捲縮率１３％、トルク４０Ｔ／ｍ）を裏側糸条として用い、２８Ｇダブル丸編機を使用して片側結接組織の丸編地を編成した。そして、該編地に通常の染色仕上げ加工を行い、ファイナルセット工程で実施例１と同じ吸水加工を施した。
かくして得られた編地において、目付け１３０ｇ／ｍ２、４２コース／２．５４ｃｍ、４１ウエール／２．５４ｃｍ、抗スナッギング性２級、ヨコストレッチ性５５％、ヨコ方向のストレッチ性回復率８８％、風合い「ソフト」であり、抗スナッギング性に劣っていた。
【産業上の利用可能性】
【０００７】
ソフトな風合いやストレッチ性を損なわず、抗スナッギング性に優れた編地、およびかかる編地を用いてなるスポーツ衣料が提供され、これらは高い実用性を有するものである。
【図１】
0005155162.tif 000002